(57)【特許請求の範囲】
【請求項１】
空間部分を形成する支持体と、前記空間部分に収容された加熱発泡可能な材料とを有する複合材料であり、
前記支持体は、前記加熱発泡可能な材料の発泡に要する温度よりも高い溶融温度を有する材料で形成されており、前記加熱発泡可能な材料が加熱されると、前記加熱発泡可能な材料は、熱および／または発泡圧力により、前記支持体の少なくとも１つの開口部を通じて前記空間部分から出て発泡形状に膨張するようになっており、
また、前記支持体は、上プレートと下プレートとを有し、これら上下プレートが導路を形成する壁によって互いに連結され、前記壁の間に形成された前記導路が実質的に一定の横断面を有する複合材料。
【請求項２】
前記支持体によって形成された前記空間部分が少なくとも２つの開口部を有し、それによって、発泡温度で発泡体が前記空間部分から少なくとも２つの異なる方向に流れ出ることを特徴とする請求項１に記載された複合材料。
【請求項３】
空間部分を形成する支持体と、前記空間部分に収容された加熱発泡可能な材料とを有する複合材料であり、
前記支持体は、前記加熱発泡可能な材料の発泡に要する温度よりも高い溶融温度を有する材料で形成されており、前記加熱発泡可能な材料が加熱されると、前記加熱発泡可能な材料は、熱および／または発泡圧力により、前記支持体の少なくとも１つの開口部を通じて前記空間部分から出て発泡形状に膨張するようになっており、
また、前記支持体は、上プレートと下プレートとを有し、これら上下プレートが導路を形成する壁によって互いに連接され、前記壁は、反対側にある２つの端部開口部の間に延在しており、前記導路の一端部に、該一端部で前記導路から出る発泡体の通路を制限するための手段が設けられていることを特徴とする複合材料。
【請求項４】
溝状部分を形成する支持体と、前記溝状部分に収容された加熱発泡可能な材料とを有する複合材料であり、
前記支持体は、前記加熱発泡可能な材料の発泡に要する温度よりも高い溶融温度を有する材料で形成されており、前記加熱発泡可能な材料が加熱されると、前記加熱発泡可能な材料は、熱および／または発泡圧力により、前記支持体の少なくとも１つの開口部を通じて前記空間部分から出て発泡形状に膨張するようになっており、
前記支持体は横断面円形の筒状体であり、前記溝状部分が、前記横断面円形の筒状体である前記支持体の外周面の周方向に形成されていることを特徴とする複合材料。
【請求項５】
前記支持体が、フレーム又は構造体に取り付けるための手段を有することを特徴とする請求項１から請求項４までのいずれか一項に記載された複合材料。
【請求項６】
前記支持体が、ポリアミドを包含する組成物からなることを特徴とする請求項１から請求項５までのいずれか一項に記載された複合材料。
【請求項７】
前記下プレート側を向いた前記上プレートの面が、前記上プレート側を向いた前記下プレートの面と平行であり、これら面の間隔が最大６ｍｍであることを特徴とする請求項１から請求項３までのいずれか一項に記載された複合材料。
【請求項８】
空間部分を形成する支持体と、前記空間部分に収容された加熱発泡可能な材料とを有する複合材料であり、
前記支持体は、前記加熱発泡可能な材料の発泡に要する温度よりも高い溶融温度を有する材料で形成されており、前記加熱発泡可能な材料が加熱されると、前記加熱発泡可能な材料は、熱および／または発泡圧力により、前記支持体の少なくとも１つの開口部を通じて前記空間部分から出て発泡形状に膨張するようになっており、
前記支持体が、開口を有する第１プレートと、開口を有する第２プレートと、前記両プレートを連結する要素とを有し、前記要素が、前記両開口の間に延在する導路を形成していることを特徴とする複合材料。
【請求項９】
前記加熱発泡可能な材料が、エチレンおよび不飽和アクリルエステルから誘導されたポリマーおよびコポリマーから成る群から選択されることを特徴とする請求項１から請求項８までのいずれか一項に記載された複合材料。
【請求項１０】
請求項１から請求項３まで、および、請求項７から請求項８までのいずれか一項に記載された複合材料の加熱によって得られるシール構造において、
前記空間部分を規定する前記支持体と、前記空間部分内に延在するとともに、前記空間部分の外部にも延在して、シールを形成すべき構造体の壁と接触する発泡体とを含むことを特徴とするシール構造。
【請求項１１】
請求項４に記載された複合材料の加熱によって得られるシール構造において、
前記溝状部分を規定する前記支持体と、前記溝状部分内に延在するとともに、前記溝状部分の外部にも延在して、シールを形成すべき構造体の壁と接触する発泡体とを含むことを特徴とするシール構造。
【請求項１２】
前記空間部分の外部に延在する発泡体の密度が該延在部分で一定であることを特徴とする請求項１０に記載されたシール構造。
【請求項１３】
前記溝状部分の外部に延在する発泡体の密度が該延在部分で一定であることを特徴とする請求項１１に記載されたシール構造。
【請求項１４】
請求項８に記載された複合材料の加熱によって得られるシール構造において、
前記シール構造が、周囲空間部分を有する前記支持体によって規定された中央開口を有し、
前記空間部分を規定する前記支持体と、前記空間部分内に延在するとともに、前記空間部分の外部に延びて、周囲シールを形成すべき構造体の壁と接触する発泡体とを含むことを特徴とするシール構造。
【請求項１５】
前記溝状部分が前記支持体の周囲溝状部分であり、
前記シール構造が、前記支持体によって規定された中央開口を有し、発泡体が前記周囲溝状部分の外部にも延びて周囲シールを形成していることを特徴とする請求項１１に記載されたシール構造。
【請求項１６】
請求項１から請求項３まで、および、請求項５から請求項８までのいずれか一項に記載された複合材料を製造する方法であり、
前記支持体の前記空間部分の内壁面が５０℃以上の温度を有する間に、前記加熱発泡可能な材料が前記空間部分内に注入されることを特徴とする複合材料の製造方法。
【請求項１７】
請求項４に記載された複合材料を製造する方法であり、
前記支持体の前記溝状部分の内壁面が５０℃以上の温度を有する間に、前記加熱発泡可能な材料が前記溝状部分に注入されることを特徴とする複合材料の製造方法。
【発明の詳細な説明】
本発明は、例えば自動車構造体の空所にシール（密封部材）を設けるために適する複合材料に関するものである。
車両の空所にシールを設けるために、加熱発泡可能な材料、即ち、加熱によって少なくとも部分的に発泡体に変わる材料を用いることが知られている。
例えば、加熱発泡可能な材料は、空所に導かれるべく形づけられ、そして、発泡のために加熱される。そのような方法の不都合は、例えば、以下のとおりである。
＊加熱発泡可能な膨張性材料の多量使用。
＊多くの幾何図形的配列と位置は、発泡した材料の流れのために不可能であること。
＊加熱発泡可能な材料の量が不十分で、完全なシールが得られないと考えられること。
＊構造体が、発泡（フォーミング：foaming）のために不均一な圧力を受けること。
本発明の主題（サブジェクト・マター：subject matter）は、優れたシールを設けるために適し、限られた量の加熱発泡可能な材料を使用する複合材料である。発泡可能な材料によってもたらされる圧力が、発泡体の流れに影響を与えるか、および／または、支持体を形づくるか変形するかのために、支持体によって相互作用するように用いられ得る。本発明による複合材料の、その他の長所は、以下で説明するとおりである。
本明細書において、用語「空間部分」は、導路、溝等のような１つまたは複数の壁によって規定される空間部分（スペース）を定義するために用いられる。
本発明による複合材料は、空間部分を形成する支持体、および、その空間部分に収容された加熱発泡可能な材料で構成され、支持体は、上プレートと下プレートとを有し、これら上下プレートが導路を形成する壁によって互いに連結され、前記壁の間に形成された前記導路が実質的に一定の横断面を有する。また、支持体は、前記発泡材料の発泡（フォーミング）に必要な温度よりも高い溶融温度を有する材料から成り、その結果、前記発泡材料が加熱されると、発泡材料は、熱および／または発泡圧力のために、支持体の少なくとも１つの開口部（好ましくは、幾つかの開口部）または支持体に形成された開口部を介して空間部分から出て発泡形状になって広がる。このように導路を設けた構成では、空間部分から流れ出る発泡体が、実質的に導路の軸線に沿う方向に流れるように強制される。
別の観点の下での、本発明による複合材料は、溝状部分を形成する支持体と、前記溝状部分に収容された加熱発泡可能な材料で構成され、支持体は環状形状を有し、前記溝状部分が、環状形状の支持体の外周面の周方向に形成されている。また、支持体は、前記発泡材料の発泡（フォーミング）に必要な温度よりも高い溶融温度を有する材料から成り、その結果、前記発泡材料が加熱されると、発泡材料は、熱および／または発泡圧力のために、支持体の少なくとも１つの開口部（好ましくは、幾つかの開口部）または支持体に形成された開口部を介して前記溝状部分から出て発泡形状になって広がる。
前記のとおり、支持体に形成された空間部分または溝状部分は少なくとも一つ又は幾つかの開口部を有し、それによって、発泡温度において、発泡体が、少なくとも２つの異なる方向（好適には、反対方向）で空間部分から流れ出る。例えば、加熱の際、発泡体は反対側の２つの開口部を通して空間部分の外部に流れ、第１開口部を通る発泡体の流れは、第２開口部を通る発泡体の流れ方向に対して実質的に反対方向である。
場合によっては、支持体の一部に、加熱発泡可能な材料が存在せず、それによって、発泡の間、発泡体が、支持体の外部に流れ出る前に支持体上を先ず滑動し、その結果、発泡の間、もはや支持体と接触してない箇所での発泡体が、実質的に支持体によって規定された平面でのみ膨張するかのように十分な剛性を有する。
例えば、支持体は、反対側に位置する末端開口部の間に延在する導路を形成する壁によって互いに連結された上プレートと下プレートを備えてなり、前記導路の一端には、前記末端において導路から出る通路を制限するための手段が設けられる。好適な発泡方法がセットされ、膨張力が制御される。
また、複合材料の使用を容易にするために、支持体が、フレームまたは構造体上に固定するための手段を有する。
支持体は、例えば、ポリアミドを含む組成物、即ち、発泡（フォーミング）に必要な温度よりも高い２００〜２５５℃の温度に耐える材料から成る。
一実施形態によれば、下プレート側を向いた上プレートの面が、上プレート側を向いた下プレートの面と平行であって、これらの面の間隔が最大５ｍｍである。
本発明による複合材料の別の実施形態によれば、支持体は、中央穴を有する第１プレートと、中央穴を有する第２プレートと、これら中央穴間に延在する導路を形成するための前記両プレートを連結する要素とを有する。
本発明の更に別の実施形態によれば、複合材料は、１つ又は複数の、低い曲げ抵抗を有する曲げ点または曲げ線を有していて、形状の変化を許すか、および／または、発泡圧が所定圧よりも高い場合に発泡温度で変形する材料から支持体が成る。
使用できる加熱発泡可能な材料は、例えば、ヨーロッパ特許出願第９０３０１４０６．１号（EP 90301406.6（PCT/EP 91/01520））に開示された組成物である。そのような組成物は、例えば、エチレンおよび不飽和アクリルエステルの重合体（ポリマー）または共重合体（コポリマー）を含む。
また、本発明は、複合材料の加熱によって得られる発泡シール構造に係わり、このシール構造は、空間部分を規定する支持体と、この空間部分内に延在する発泡体とを有し、この発泡体は空間部分の外部でシールがなされるべき構造体の壁に向かって延びている。
用いられる複合材料は、有利には、シールが形成されるべき構造体の壁に、発泡可能な材料の主要部が接近する材料である。そのような複合材料を用いることによって得られるシール構造では、発泡材料の主要部が構造体の壁に接近する。
前記シールの一実施形態によれば、空間部分の開口部の外部に延在する発泡体が実質的に等しい密度を有するか、または、空間部分の外部に延在する発泡体が実質的に等しい密度を有する。
別の実施形態によれば、シールは、周囲空間部分を有する支持体によって規定される中央開口を有し、発泡可能な材料が空間部分の外部に延在して周囲シールを形成する。
また、本発明は、本発明による複合材料の製造に適する複数の方法に係わる。
第一の方法によれば、前記空間部分の内側壁が最低５０℃の温度を有する場合に、加熱発泡可能な材料が前記空間部分に注入される。支持体は、有利には、該支持体に空間部分（スペース）を形成するために、コア（芯体）、例えば不動コア（unmovable core）を備えた型内に射出され、射出された支持体は前記型から取り除かれて、第２の型内に置かれ、その後、加熱発泡可能な材料が前記空間部分内に射出される。
別の方法によれば、加熱発泡可能な材料の層が、上下フィルムの間に押し出される前、後または押し出し中に、リンク（links：連結部材）がそれらフィルムの間に形成され、上プレート、下プレート、少なくとも１つのリンク、および加熱発泡可能な材料から成る複合材料が、前記フィルムと加熱発泡可能な材料の層から切り出される。
前記第二の方法によれば、加熱発泡可能な材料が前記フィルムに付着せず、それによって複合材料の切り出し、および複合材料の収集後、フィルムおよび加熱発泡可能な材料の層が、再利用のために、または、そのリサイクルのために別々に集められる。
以下、添付図面を見ながら、本発明のその他の細目および特徴について説明する。これら図面において、
図１は、本発明による複合材料の第１実施例の斜視図である。
図２は、発泡後の第１実施例の斜視図である。
図３は、発泡前の本発明による複合材料の第２実施例の断面図である。
図４は、発泡後の第２実施例に係わる複合材料の断面図である。
図５は、本発明による複合材料の第３実施例の斜視図である。
図６は本発明による複合材料の第４実施例の断面を示す斜視図である。
図７Ａ〜図７Ｃは、参考例としての複合材料の図である。
図８は、本発明による複合材料を用いた参考例としてのシール要素の図である。
図９および図１２は、発泡前後の本発明による複合材料の別の実施例の図である。
図１０および図１１は、それぞれ、図９に示された実施例のＸ−Ｘ線、ＸＩ−ＸＩ線に沿う断面図である。
図１３〜図１６は、本発明による複合材料の製造のための方法のプロセス段階を示す。
図１７は、他の方法の図である。
図１８は、複合材料の更に別の製造方法を示す。
図１９は、複合材料の更に別の製造方法を概略的に示す。
図２０は、図１９で製造される連続輪郭体としての複合材料の断面図である。
図２１、図２２は、図１９で製造される複合材料を、シールすべき対象物に取り付けるための手段を示す図。
図２３は、図２１、図２２に示した固定手段を、加熱発泡可能な材料で形成した例を示す要部断面図である。
図２４は、図１９で製造される連続輪郭体としての複合材料を薄片として切断する状態を示す図である。
図２５、図２６は、前記連続輪郭体としての複合材料を適当な形状に切断して、溶接線に沿うシール等を行なう例を示す断面図である。
図２７は、前記連続輪郭体から切り出された薄片形状体をシールすべき対象物に取り付けた状態を示す斜視図である。
図２８は、本発明例に係わる複合材料を、幾つかのパネルをつなぐために用いた例を示す断面図である。
図１は、壁４、５によって共に連結された２枚の平行プレート２、３から成る支持体１を有する複合材料を示し、前記壁は構造体（例えば、その空所）に固定するための手段６を備えている。
実質的に連続する周囲開口部を有する空間部分７が、上プレート２と下プレート３の間に規定される。この空間部分７に、加熱発泡可能な材料８が注入される。
前記両プレートは、材料８の発泡（フォーミング）に必要な温度よりも高い溶融温度を有する材料から成る。例えば、前記プレートは２００℃以上の温度に耐えるポリアミド６−６から成り、加熱発泡可能な材料は、例えばヨーロッパ特許第９０３０１４０．６号（EP 90301406.6）に開示されているような材料で、環境にやさしい（イソシアネートまたはＣＦＣの放出が処理中に発生しない）ものである。
温度１４０〜２００℃で複合材料を加熱する際、加熱発泡可能な材料８は、完全なシールを形成するために、空所の壁に接触することになる周囲発泡体シール９を形成し始める。そのようなシールは、構造体を補強し、空所の壁に接着し、防音効果を有する。
プレート２、３は、発泡体の案内手段として働く。即ち、空間７から出る発泡体は空所の壁に向かい、その膨張は、実質的にプレート２、３の延長平面内にのみ生じる。発泡体は、実質的に、空所の壁の周り全体に同じ圧力を加え、一方、プレートが存在するために、空間部分７から出る発泡体が実質的に流れえないような十分に堅い外側層を有するので、空間部分７の外側に位置する発泡体の密度は実質的に一定である。
図３は、本発明による加熱発泡可能な材料を有する複合材料の他の実施例を示しており、この複合材料は、中央開口を有する周囲シール９を作るために供せられ、ケーブルの通路、排出管の通路、液体（水）、気体（水蒸気）の通路を確保し、同時に吸音を保証する。
支持体１は、上壁１０（例えば、リング形状をなす）、下壁１１（例えば、リング形状をなす）、および、前記壁と環状溝１３の形の環状溝状部分との間を規定する中間要素１２とから成る環状形状を有する。支持体１は、中央開口１４を有する。中間要素１２は、２つの漏斗形状体（切頭円錐形状）の上下端部の径よりも小さな径ｄを有する、それらの端部で互いに取着された２つの漏斗形状体の壁から成る。上壁１０は、支持体１を空所１５、例えばパイプに取り付けるための手段６を備える。
環状体である加熱発泡可能な材料８は、溝状部分１３内に位置する。１４０〜２００℃での加熱の際、発泡可能な材料８は溝状部分１３の外側へ広がり、発泡形状になる。発泡可能な材料の広がりは、溝の壁と空所の内側壁によって制御される。周囲開口部のために、空間部分の外側に広がった発泡体は、この発泡体が空所の壁に接触したシールの全周に亘って実質的に等しい最大圧を働かせるように分布する。
また、発泡体は、好適には、壁１０、１１と、空所の壁の間に広がり、例えば、壁と空所の内側壁の間に水が溜まることのないように別のシールを形成する。
図５は、本発明による複合材料の更に別の実施例を示す。この実施例において、複合材料は、上プレート２、この上プレート２に平行な下プレート３、および、互いに分離し第２共通空間７ｄ、７ｃにそれぞれ端部で連結した複数の第１空間７ａを規定する連結壁１６から成る。上プレート、下プレート、および、２つの連結壁の間で規定された各空間７は、反対側にある２つの端部開口部を有し、実質的に一定の横断面を有する案内導路を形成する。
加熱発泡可能な材料は、第１空間７ａの範囲内に位置するので、発泡の間、発泡体は２つの反対方向Ａ、Ｂで空間部分の外へ流れ、しかも上プレート、下プレートおよび連結壁の平面の間に位置する空間部分にも十分に残る。
図６は、図５に示されたものと類似の複合材料である。ただし、空間部分または導路７の端部開口部が、この端部開口部を通って空間部分または導路の外部への発泡体の流れを制限するための手段１７を具備する点で相違する。そのような手段は、例えば、複数の小さな開口部１７ａ、好適には互いに平行で空間部分または導路７の幅ｗまたは高さｈに対して減少した幅ｗａを有する開口部を規定する櫛部材またはその他の類似部片である。
加熱発泡可能な材料８は、空間部分７の範囲内に位置し、発泡していない状態では、空間部分を完全には満たさない。
図７Ａ〜図７Ｃは、単なる参考のために示す複合材料である。この複合材料は、曲げ線３０３によって互いに連結された２つの部品３０１、３０２を含む支持要素３００を有する。各部品は互いに無関係にプレート３０４、３０５を支えており、部品３０１のプレート３０４の自由端３０６は部品３０２のプレート３０５の自由端３０７から離れ、連結されていない。
空間部分７は、部品３０１、３０２およびそれらのプレート３０４、３０５によってそのように規定されている。
プレート３０４、３０５は、連結壁３０８、３０９によってそれぞれ部品３０１、３０２に取り付けられている。
曲げ線３０３は溝から成り、それによって支持材料の厚みｅは減少する。
加熱発泡可能な材料８は空間７に位置し、複合材料が発泡温度より低い温度で、即ち、加熱発泡可能な材料が堅いままである温度で用いられる場合、例えば複合材料が空所内に位置する際に曲げが生じないようにするための手段として作用する。
発泡温度に達する場合、支持要素連結壁３０８、３０９およびプレート３０４、３０５に働く発泡体の圧力のために、部品３０２は部品３０１に対して曲げ線３０３の回りでＲだけ回転する（図７Ｂ参照）。
部品３０２によって支えられた延長ストッパー部分３１０のために、部品３０２は延長ストッパー部分と接触するように回転することができる。発泡体は、その一部が、プレートの自由縁部の間に規定された開口を通って空間７の外側に流れ、したがって部品３０１、３０２を一緒にしっかりと連結するための手段として、および部品３０２が部品３０１に対してもはやピボット回転できないことを確実にするための手段として作用する（図７Ｃ参照）。
図８は、単なる参考のために示す複合材料としてのシール要素を示す。このシール要素３０は、
互いに分離し、幾つかの開口部３５を有する壁３４のような手段によって連結され、それらの間に空間部分３６を規定する２枚のプレート３２、３３から成る第１部片３１と、
互いに分離し、幾つかの開口部４０を有する手段４２によって連結され、それらの間に空間部分４１を規定する２枚のプレート３８、３９から成る第２部片３７と、
本発明による複合材料１とを有する。
前記複合材料は、第１部片３１の空間部分３６内に部分的に位置し、第２部片３７の空間部分４１内に部分的に位置し、その結果、熱が付与された場合に、発泡体は複合材料の外側で第１、第２部片の空間部分３６、４１内に広がり、両部片のプレートを連結する手段３４、４２に達して、両部片を互いに離すように（矢印Ｚ）押圧する。発泡体圧力が高くなると、発泡体の一部が開口４０、３５を通って流れ得る。
図９は、本発明による複合材料の更に別の実施例を示す。
この実施例において、支持体１は、
円形開口５１を有する第１プレート５０と、
円形開口５３を有する第２プレート５２と、
プレート５０、５２を連結し、円形開口５１、５３の間に延びる導路を形成するための要素５４とから成る。この要素５４は、２つの漏斗形状の中空部片５５、５６を有し、より小さな横断面すなわち径を有するそれらの端部は、例えば管５７によって共に連結されている。
プレート５０、５２と要素５４の間に、環状空間部分または溝状部分５８が形成され、この環状空間部分または溝状部分は、周囲開口部５９を有し、部分的または完全に加熱発泡可能な材料６０で満たされている。
上下のプレート５０、５２は、それらプレートの部分（パーツ）が発泡（フォーミング）過程で縁部６１に沿ってピボット回転できるように、要素５４に連結されている。例えば、縁部６１は、環状空間部分または溝状部分５８側を向いた面とは反対側の面に切欠部６２を有する（図１０参照）。
上下のプレート５０、５２は、割れ線（breaking lines：破断線）６３によって互いに連結された複数の弧部分（すなわち、扇型部分）６４を有する（図１１参照）。プレート５０、５２に対する発泡体圧力が十分に高い場合、弧部分は弱化線（weakening lines）で折れ曲がって漏斗形状になる。
図１３〜図１６は、本発明による複合材料の製造方法を段階的に示す図解である。
型６０は、２つの成形室６１、６２と成形室６１に延びる中央コア（芯体）６３を有する。カバー６４は、部分的に成形室６１、６２内に挿入される２つの突出部６５を有し、少なくとも成形室６１内へのプラスチックまたはその他の材料の注入の間に、突出部６５が中央コア６３と接触する。
カバー６４は、それぞれ支持体を作るための注入材料および加熱発泡可能な材料のための導路６６、６７を有する。
本方法の作業手順（ステップ）は以下のとおりである。
ステップＡ：
成形室６１、６２は空である。カバー６４によって成形室を閉じた後、空間部分または溝状部分を有する支持体を形成するために、プラスチック材料が成形室６１内に注入される。
ステップＢ：
カバー６４が、注入された支持体１を室６１から引き出すために取り除かれる。カバー６４は、成形室６２の前面に、注入された支持体を位置づけるために回転せしめられる（矢印Ｒ）。
ステップＣ：
カバー６４は、注入された支持体を成形室６２内に押すように、そして、２つの成形室を閉じるようにして閉成される（図１６参照：閉成前を示す）。
ステップＤ：
成形室６１には、ポリアミド等のプラスチックが注入されるが、成形室６２内には、加熱発泡可能な材料が注入される。ポリアミドは、約２７０℃の温度で注入され、加熱発泡可能な材料は約７５〜１０５℃の温度で予め注入された支持体の内側空間部分内に注入される。注入された支持体を成形室６１から取り出し、それを成形室６２内に押し込むために必要な時間は非常に短いため、加熱発泡可能な材料の注入を確実にすることができ、一方、支持体は、依然として約１００℃の（即ち、５０℃よりも高い）温度を有し、それによって、より良い注入、即ち、より高い密度又はより高い膨張係数を有する加熱発泡可能な注入材料を得ることができる（図１３参照）。
ステップＥ：
カバー６４が取り除かれる。カバー６４に、複合材料と支持体が付着している。カバー６４は回転する（矢印Ｒ）（図１４参照）。
ステップＦ：
軸６８の周囲で９０°の回転した後、形成された複合材料が取り出される（図１５参照）。
ステップＧ：
その後、カバー６４は、軸線の周囲で回転し、残る注入された支持体１を成形室６２の前面に位置づける。
その後、本方法は、ステップＣ〜Ｇを繰り返す。
そのような方法によって製造された複合材料は、約５ｍｍの最大厚み又はそれより薄い、例えば３ｍｍより薄い厚みを有する加熱発泡可能な材料を有していてもよい。
図１７は、本発明による複合材料の製造のための更に別の方法を概略的に示す。この方法によれば、ポリアミドから成る２枚のフィルム１００、１０１が、幾つかの処理ステーションを通過する。これらのフィルムは、ロールフィルム１０２、１０３から引き出され、処理後にロールフィルム１０４、１０５の形状に巻き取られる。
この方法に用いられる機械は、以下の装置を具備する。
（１）２枚のフィルム１００、１０１の間に加熱発泡可能な材料を押し出すための押し出し機１０６、
（２）切断位置をフィルムにマーキングし、部品（パーツ）番号や生産コード等を印刷するためのユニット１０７、
（３）２枚のフィルム間に連結手段を導くユニット１０８、
（４）前記マーキング位置でフィルムを切断するためのユニット１０９、および
（５）前記切断によって得られた複合材料を集めるためのユニット１１０である。
有利には、加熱発泡可能な材料がポリアミドフィルムにあまり過度に付着せず、加熱発泡可能な材料の層が、切断ユニットの下流側で、ローラ１１１に巻き取られる。
使用されなかったポリアミドおよび使用されなかった加熱発泡可能な材料は、その後、それぞれ連続フィルムを作るために、および押し出されるために再利用可能である。
図１８は、加熱発泡可能な材料の薄い層または薄い発泡層を有する支持体を製造するための別の方法を示す概略図である。
この方法において、所定形状のプレート２００が発泡温度よりも低い温度に加熱される（加熱要素１９９）。開口２０２が形成されたマスキングシート２０１が支持プレート２００上に置かれ、加熱発泡可能な材料がプレート２００のマスキングされていない部分に粉状に散布される。所定形状のプレートの温度のために、所定形状の加熱プレートに接触する粉状に散布された加熱発泡可能な材料は、プレート上に付着する。加熱発泡可能な材料から成る薄い層２０４を有するプレート２００が得られる。
図１９は、前記複合材料の製造の更に別の方法を概略的に示すもので、支持体４０１が、別個のプロセス４０７において又は同じ連続プロセスの範囲において、上記加熱発泡可能な材料の輪郭体で充填された、および／または、一緒に纏められた連続輪郭体４０１の形状で、または図２０で示されるように、支持材料輪郭体によって形成された１つの空間部分または溝状部分４０３または幾つかの空間部分または溝状部分４０３に含まれる連続輪郭体の形状で押し出される。
押し出された複合材料の輪郭体は、シールすべき対象物である空所を有する構造体４０６への固定手段として用いられる延長部４０４、４０４ｂ、または溝付き延長部４０４ｃを有していてもよい（図２１〜２２参照）。
また、そのような延長部は、前記加熱発泡可能な材料４０５で、構造体４０６への複合材料の固定手段が完全にシールされるように、形成されていてもよい（図２３参照）。
加熱発泡可能な材料は、取り付け対象物である構造体への固定手段４０４が、支持体を形成する材料である場合には、加熱発泡可能な材料が膨張した後に、完全に発泡体によって周囲を囲まれ、複合材料の固定に供される構造体における、結果としての穿孔が、完全にシールされるようになるように、収容される。
これにより得られた連続的複合材料４０８の輪郭体は、次いで薄片４０９またはブロック体又は長細片に切断され、またはその後の応用に応じて、連続形状に、例えば巻き取りして蓄えられる。
応用分野は広い。前記連続的な複合材料輪郭体４１０は、一方の側（図２５）で又は他方の側（図２６）で、溶接線に沿って２枚又は幾枚かの溶接金属シート４１８を繋ぐ連続形状で使用され得、発泡体はシーラント機能４１１を有し、キャリア（支持体）細片４１２はしかるべき位置に発泡体を維持する、および／または、衝撃保護として供する機能を有する。
別の実施例によれば、複合材料輪郭体４０８は、構造体の部品４１４、例えば幾つかの構造体パネル４１４をつなぐために用いることができ、それによって当該構造体を補強する（図２８参照）。
上記したように、部品（パーツ）を、別の切断ステーション上でオンライン（on line）又はオフライン（off line）でその最終形状に切断することが可能である。
そのような部品（パーツ）を、連続輪郭体としてキャリア輪郭体４０１を押し出すことにある混合技術において創出すること（図１９参照）、および当該輪郭体をオンライン又はオフラインで最終長さにカットすること、及びそれによって得られたパーツを第２プロセスにおいて注入型に挿入物として用いることもまた可能である。押し出されたキャリア輪郭体はその後、射出成形プロセスの間に注入型の内部で加熱発泡可能な材料で取り巻かれるか、充填されるか、一緒にされる。
複合材料のキャリア部品が加熱発泡可能な材料を案内し、保持することが証明された。この特質は発泡前、発泡中及び発泡が完了した後に活用されうる。
上記複合材料でのキャリア部品は上記及び請求項１〜請求項１４に記載されるような形状をとりうるが、加熱膨張可能な材料が上記空間又は溝の外側に延在するように収容されることもありうる。複合材料でのキャリア部品が部分的に又は全体的に加熱膨張可能な材料によってカバーされうるように前記空間部分、または溝状部分、または空間部分の外側に延在してもよい。
【図１】
0004240338.tif 000002
【図２】
0004240338.tif 000003
【図３】
0004240338.tif 000004
【図４】
0004240338.tif 000005
【図５】
0004240338.tif 000006
【図６】
0004240338.tif 000007
【図７Ａ】
0004240338.tif 000008
【図７Ｂ】
0004240338.tif 000009
【図７Ｃ】
0004240338.tif 000010
【図８】
0004240338.tif 000011
【図９】
0004240338.tif 000012
【図１０】
0004240338.tif 000013
【図１１】
0004240338.tif 000014
【図１２】
0004240338.tif 000015
【図１３】
0004240338.tif 000016
【図１４】
0004240338.tif 000017
【図１５】
0004240338.tif 000018
【図１６】
0004240338.tif 000019
【図１７】
0004240338.tif 000020
【図１８】
0004240338.tif 000021
【図１９】
0004240338.tif 000022
【図２０】
0004240338.tif 000023
【図２１】
0004240338.tif 000024
【図２２】
0004240338.tif 000025
【図２３】
0004240338.tif 000026
【図２４】
0004240338.tif 000027
【図２５】
0004240338.tif 000028
【図２６】
0004240338.tif 000029
【図２７】
0004240338.tif 000030
【図２８】
0004240338.tif 000031